ПРОМОТЕР АДГЕЗИИ ДЛЯ ШПАКЛЕВОК НА ОСНОВЕ ОРГАНИЧЕСКИХ РАСТВОРИТЕЛЕЙ

1. Шпаклевка на основе органических растворителей, которая содержит, по меньшей мере, одну добавку получаемую реакцией
(а) по меньшей мере, одного альфа,омега-гидроксизамещенного олигоэстера, который обладает ОН числом от 30 до 160 мг КОН/г, теоретическим содержанием двойной связи углерод-углерод от 1 до 2.5 ммоль/г, среднечисловой молекулярной массой от 1000 до 3000 г/моль, и средневесовой молекулярной массой от 2800 до 10000 г/моль, и
(б) по меньшей мере, одного алкоксисилана структурной формулы (II)
,
где - А означает ОН-реакционно-способную функциональную группу,
- R означает алифатический радикал, имеющий 2-12 атомов углерода, циклоалифатический радикал, имеющий 3-12 атомов углерода, ароматический радикал, имеющий 6-12 атомов углерода, или аралифатический радикал, имеющий 7-18 атомов углерода,
1
12
- радикал R' выбирают из группы C-С алкильных радикалов,
- Rʺ означает метильный или этильный радикал, и
- х означает 0-2,
при условии, что, по меньшей мере, 90 мол. % всех ОН групп альфа,омега-гидроксизамещенного олигоэстера прореагировали с ОН-реакционно-способной функциональной группой А,
и, более того, сумма массовых процентов фракций всех добавок изобретения составляет 0.5-10 мас. %, в пересчете на общее количество шпаклевки на основе органических растворителей.
2. Шпаклевка на основе органических растворителей по п. 1, где альфа,омега-гидроксизамещенный олигоэстер получают, применяя, по меньшей мере, одну насыщенную линейную алифатическую дикарбоновую кислоту или ее ангидрид, по меньшей мере, одну мононенасыщенную линейную алифатическую дикарбоновую кислоту или ее ангидрид, и, по меньшей мере, один насыщенный алифатический диол.
3. Шпаклевка на основе органических растворителей, по меньшей мере, по одному из пп. 1 и 2, где сумма массовых процентов фракций всех добавок составляет 1.5-7.5 мас. %, в пересчете на общее количество шпаклевки на основе органических растворителей.
4. Шпаклевка на основе органических растворителей, по меньшей мере, по п. 1, где альфа,омега-гидроксизамещенный олигоэстер обладает следующей структурной формулой (I):
,
1
где - радикалы R, независимо друг от друга, выбирают из группы линейных или циклических алкиленовых радикалов,
2
- радикалы R, независимо друг от друга, выбирают из группы алкиленовых или алкениленовых радикалов, соотношение алкиленовых к алкениленовым радикалам, выбранное определенно таким образом, чтобы альфа,омега-гидроксизамещенный олигоэстер структурной формулы (I) обладал теоретическим содержанием двойной связи углерод-углерод от 1 до 2.5 ммоль/г,
- индекс m выбирают так, что среднечисловая молекулярная масса альфа,омега-гидроксизамещенного олигоэстера структурной формулы (I) составляет 1000-3000 г/моль.
1
5. Шпаклевка на основе органических растворителей по пункту 4, где радикалы R выбирают из группы линейных алкиленовых радикалов, имеющих 6-10 атомов углерода.
2
6. Шпаклевка на основе органических растворителей, по меньшей мере, по одному из пп. 4 и 5, где радикалы R выбирают из группы линейных алкиленовых радикалов, имеющих 4-8 атомов углерода или линейных алкениленовых радикалов, имеющих 2-4 атомов углерода.
7. Шпаклевка на основе органических растворителей, по меньшей мере, по п. 4 или 5, где алкоксисилан обладает общей структурной формулой (II.1)
,
1
2
12
2
12
4
12
где - R означает С-С алкиленовый радикал, С-С алкениленовый радикал, или полиненасыщенный С-С алкиленовый радикал,
1
12
- радикал R' выбирают из группы C-С алкильных радикалов,
- Rʺ означает метальный или этильный радикал, и
- х составляет 0-2.
1
2
6
8. Шпаклевка на основе органических растворителей по п. 7, где R является С-C алкиленовым радикалом.
9. Шпаклевка на основе органических растворителей по п. 7, где х=0.
10. Способ получения многослойной красочной системы на подложке, включая
(А) нанесение шпаклевки по меньшей мере по одному из пп. 1-9,
(Б) нанесение дополнительного материала покрытия.
11. Способ по п. 10, где
I. пленку шпаклевки, полученную на стадии (А) высушивают,
II. материал покрытия на стадии (Б) является материалом поверхностного покрытия, и
III. высушенную пленку шпаклевки и пленку поверхностного покрытия, полученного на стадии (Б) отверждают вместе.
12. Многослойная красочная система, получаемая способом по п. 11.
13. Способ по п. 10, где
I. праймер наносят на подложку перед нанесением шпаклевки на стадии (А), и полученную в результате пленку праймера высушивают,
II. высушенную пленку праймера и пленку шпаклевки, полученную на стадии (А) отверждают вместе,
III. дополнительным материалом покрытия на стадии (Б) является грунтовочный материал, и наносят на отвержденную пленку шпаклевки и далее высушивают, и
IV. материал покровного лака наносят на высушенную пленку грунтовки, и высушенную пленку грунтовки, и полученную в результате пленку покровного лака отверждают вместе.
14. Многослойная красочная система, получаемая способом по п. 13.
15. Применение, по меньшей мере, одной добавки в шпаклевках, на основе органических растворителей, где добавку получают реакцией
(а) по меньшей мере, одного альфа,омега-гидроксизамещенного олигоэстера, который обладает ОН числом от 30 до 160 мг КОН/г, теоретическим содержанием двойной связи углерод-углерод от 1 до 2.5 ммоль/г, среднечисловой молекулярной массой от 1000 до 3000 г/моль, и средневесовой молекулярной массой от 2800 до 10000 г/моль, и
(б) по меньшей мере, одного алкоксисилана структурной формулы (II)
,
где - А означает ОН-реакционно-способную функциональную группу,
- R означает алифатический радикал, имеющий 2-12 атомов углерода, циклоалифатический радикал, имеющий 3-12 атомов углерода, ароматический радикал, имеющий 6-12 атомов углерода, или аралифатический радикал, имеющий 7-18 атомов углерода,
1
12
- радикал R' выбирают из группы C-С алкильных радикалов,
- Rʺ означает метильный или этильный радикал, и
- х означает 0-2,
при условии, что, по меньшей мере, 90 мол. % всех ОН групп альфа,омега-гидроксизамещенного олигоэстера прореагировали с ОН-реакционно-способной функциональной группой А,
и, более того, сумма массовых процентов фракций всех добавок изобретения составляет 0.5-10 мас. %, в пересчете на общее количество шпаклевки на основе органических растворителей.